(57)【要約】  ポリ（アリーレンエーテル）樹脂と、ビニル芳香族樹脂と、ヒンダードアミン光安定剤と、紫外光吸収化合物と、ポリ（アリーレンエーテル）樹脂およびビニル芳香族樹脂の総重量に基づいて約０．１重量％から約２．０重量％の二酸化チタンとを含む熱可塑性組成物が開示される。ここに記載される他の熱可塑性組成物は、ポリ（アリーレンエーテル）樹脂と、ビニル芳香族樹脂と、紫外光吸収化合物と、少なくとも１つのメチン黄色着色剤とを含む。これらの組成物から調製された成形品も開示される。【選択面】なし
2008540731.tif 000002
【特許請求の範囲】
【請求項１】
（ａ）ポリ（アリーレンエーテル）樹脂と、
（ｂ）ビニル芳香族樹脂と、
（ｃ）ヒンダードアミン光安定剤と、
（ｄ）紫外光吸収化合物と、
（ｅ）ポリ（アリーレンエーテル）樹脂およびビニル芳香族樹脂の総重量に基づいて約０．１重量％から約２．０重量％の二酸化チタンと
を含む熱可塑性組成物。
【請求項２】
ポリ（アリーレンエーテル）が、ポリ（アリーレンエーテル）樹脂およびビニル芳香族樹脂の総重量に基づいて約２０重量％から約８０重量％の量で存在する、請求項１に記載の熱可塑性組成物。
【請求項３】
前記ポリ（アリーレンエーテル）樹脂が、ホモポリマーまたはコポリマーであり、ポリ（２，６−ジメチル−１，４−フェニレンエーテル）を含む、請求項２に記載の熱可塑性組成物。
【請求項４】
前記ビニル芳香族樹脂がゴム改質されている、請求項１に記載の熱可塑性組成物。
【請求項５】
前記ビニル芳香族樹脂が、ポリ（アリーレンエーテル）樹脂およびビニル芳香族樹脂の総重量に基づいて約２０重量％から約８０重量％の量で存在する、請求項１に記載の熱可塑性組成物。
【請求項６】
前記ヒンダードアミン光安定剤が、モノマー、オリゴマーまたはポリマー材料を含む、請求項１に記載の熱可塑性組成物。
【請求項７】
前記ヒンダードアミン光安定剤が、以下の構造の少なくとも１つの部分を含む、請求項１に記載の熱可塑性組成物
【化１】
2008540731.tif 000013
（式中、各々のＲ６は、独立に、１から約８個の炭素を有するアルキル基であり、Ｅは出現するごとに、オキシル、ヒドロキシル、アルコキシ、シクロアルコキシ、アリールアルコキシ、アリールオキシ、−Ｏ−ＣＯ−ＯＺ３、−Ｏ−Ｓｉ（Ｚ４）３、−Ｏ−ＰＯ（ＯＺ５Ｓ）２、−Ｏ−ＣＨ２−ＯＺ６および−Ｏ−Ｔ−（ＯＨ）ｂからなる群から独立に選択され、
Ｚ３、Ｚ４、Ｚ５およびＺ６は、水素、１から約８個の炭素を有する脂肪族炭化水素、および１から約８個の炭素を有する芳香族炭化水素からなる群から選択され、
式−Ｏ−Ｔ−（ＯＨ）ｂについて、Ｔは、１から約１８個の炭素を有する直鎖または分枝のアルキル、約５から約１８個の炭素を有するシクロアルキル、または約７から約１４個の炭素を有するアルキルアリールであり；ｂは、Ｔにおける炭素原子数を超えることができないことを条件として、１、２または３であり；ｂが２または３である場合、各々のヒドロキシルは、Ｔの異なる炭素原子に結合している）。
【請求項８】
前記ヒンダードアミン光安定剤が以下の式の化合物を含む、請求項７に記載の熱可塑性組成物
【化２】
2008540731.tif 000014
（式中、Ａは、アルカンジイル基であり；Ｒ６は、上記定義の通りであり；各々のＺは、独立に、水素、または１から約８個の炭素原子の低級アルキル基であり；単一の芳香族環位置に結合したＲ６基の各々の対は、任意にペンタメチレン基の形態であり得る）。
【請求項９】
前記ヒンダードアミン光安定剤が、ビス（２，２，６，６−テトラメチル−４−ピペリジル）セバケート；ビス（２，２，６，６−テトラメチル−４−ピペリジル）スクシネート；ビス（１，２，２，６，６−ペンタメチル−４−ピペリジル）セバケート；ビス（１−オクチルオキシ−２，２，６，６−テトラメチル−４−ピペリジル）セバケート；ビス（１，２，２，６，６−ペンタメチル−４−ピペリジル）ｎ−ブチル−３，５−ジ−ｔｅｒｔ−ブチル−４−ヒドロキシベンジルマロネート；１−（２−ヒドロキシエチル）−２，２，６，６−テトラメチル−４−ヒドロキシピペリジンとコハク酸の縮合物；Ｎ，Ｎ’−ビス（２，２，６，６−テトラメチル４−ピペリジル）ヘキサメチレンジアミンと４−ｔｅｒｔ−オクチルアミノ−２，６−ジクロロ−１，３，５−トリアジンの直鎖または環状縮合物；トリス（２，２，６，６−テトラメチル−４−ピペリジル）ニトリロトリアセテート；テトラキス（２，２，６，６−テトラメチル−４−ピペリジル）−１，２，３，４−ブタン−テトラカルボキシレート；１，１’−（１，２−エタンジイル）−ビス（３，３，５，５−テトラメチルピペラジノン）；および前述のいずれかを含む混合物からなる群から選択される、請求項１に記載の熱可塑性組成物。
【請求項１０】
前記ヒンダードアミン光安定剤が、ポリ（アリーレンエーテル）樹脂およびビニル芳香族樹脂の総重量に基づいて約０．５重量％から約３．０重量％の量で存在する、請求項１に記載の組成物。
【請求項１１】
前記紫外光吸収化合物が、ベンゾフェノン化合物、ベンゾトリアゾール化合物、およびそれらの組合せからなる群から選択される、請求項１に記載の組成物。
【請求項１２】
前記ベンゾフェノン化合物が以下の式を有する、請求項１１に記載の組成物
【化３】
2008540731.tif 000015
（式中、Ｒ７およびＲ８は、独立に、ヒドロキシ、１から約１０個の炭素原子を有する直鎖または分枝のアルキル基、または１から約１０個の炭素原子を有するアルコキシ基であり；Ｒ９は、水素、あるいは１つまたは複数のヒドロキシル基で置換されているか、または置換されていない、１から約２５個の炭素原子を有する直鎖または分枝のアルカンの一価または二価の基であり；Ｒ１０は、水素、あるいは１つまたは複数のヒドロキシル基で置換されているか、または置換されていない、１から約２５個の炭素原子を有する直鎖または分枝のアルカンの一価の基であり；
ｆは、０または１であるが、Ｒ９が、水素原子を表す場合常に０であり；ｔは、０、または１から約５の整数であり；ｗは、０、または１から約３の整数である）。
【請求項１３】
前記ベンゾフェノン化合物が、４−ヒドロキシ、４−メトキシ；４−オクチルオキシ、４−デシルオキシ；４−ドデシルオキシ；４−ベンジルオキシ；４，２’，４’−トリヒドロキシ；および２’−ヒドロキシ−４，４’−ジメトキシからなる群から選択される２−ヒドロキシベンゾフェノン誘導体である、請求項１１に記載の組成物。
【請求項１４】
前記ベンゾフェノン化合物が、２，２’−ジヒドロキシベンゾフェノン；２，２’，４，４’−テトラヒドロキシベンゾフェノン；２，２’−ジヒドロキシ−４，４’−ジメトキシベンゾフェノン；２，２’−ジヒドロキシ−４，４’−ジエトキシベンゾフェノン；２，２’−ジヒドロキシ−４，４’−ジプロポキシベンゾフェノン；２，２’−ジヒドロキシ−４，４’−ジブトキシベンゾフェノン；２，２’−ジヒドロキシ−４−メトキシ−４’−エトキシベンゾフェノン；２，２’−ジヒドロキシ−４−メトキシ−４’−プロポキシベンゾフェノン；２，２’−ジヒドロキシ−４−メトキシ−４’−ブトキシベンゾフェノン；および２，２’−ジヒドロキシ−４−エトキシ−４’−プロポキシベンゾフェノンからなる群から選択される、請求項１１に記載の組成物。
【請求項１５】
前記ベンゾトリアゾール化合物が、２−（２’−ヒドロキシ−５’−メチルフェニル）−ベンゾトリアゾール；２−（３’，５’−ジ−ｔｅｒｔ−ブチル−２’−ヒドロキシフェニル）ベンゾトリアゾール；２−（５’−ｔｅｒｔ−ブチル−２’−ヒドロキシフェニル）ベンゾトリアゾール；２−（２’−ヒドロキシ−５’−（１，１，３，３−テトラメチルブチル）フェニル）ベンゾトリアゾール；２−（３’，５’−ジ−ｔｅｒｔ−ブチル−２’−ヒドロキシフェニル）−５−クロロ−ベンゾトリアゾール；２−（３’−ｔｅｒｔ−ブチル−２’−ヒドロキシ−５’−メチルフェニル）−５−クロロ−ベンゾトリアゾール；２−（３’−ｓｅｃ−ブチル−５’−ｔｅｒｔ−ブチル−２’−ヒドロキシフェニル）ベンゾトリアゾール；２−（２’−ヒドロキシ−５’−シクロヘキシルフェニル）−ベンゾトリアゾール；２−（２’−ヒドロキシ−３’−メチル−５’−ｔｅｒｔ−ブチルフェニル）−ベンゾトリアゾール；２−（２’−ヒドロキシ−３’，５’−ジメチルフェニル）−ベンゾトリアゾール；および２−（２−ヒドロキシ−５−ｔ−オクチルフェニル）−ベンゾトリアゾールからなる群から選択される、請求項１１に記載の組成物。
【請求項１６】
前記紫外光吸収化合物が、ポリ（アリーレンエーテル）樹脂およびビニル芳香族樹脂の総重量に基づいて約０．５重量％から約５重量％の量で存在する、請求項１１に記載の組成物。
【請求項１７】
二酸化チタンが、ポリ（アリーレンエーテル）樹脂およびビニル芳香族樹脂の総重量に基づいて約０．１重量％から約１．０重量％のレベルで存在する、請求項１に記載の組成物。
【請求項１８】
二酸化チタンが、ポリ（アリーレンエーテル）樹脂およびビニル芳香族樹脂の総重量に基づいて約０．１重量％から約０．５重量％のレベルで存在する、請求項１に記載の組成物。
【請求項１９】
着色剤、難燃剤、潤滑剤、熱安定剤、加工安定剤、酸化防止剤、帯電防止剤、可塑剤、充填剤、補強剤、防滴剤、加工助剤、離型剤、視覚効果添加剤、およびそれらの組合せからなる群から選択される、少なくとも１つの添加剤をさらに含む、請求項１に記載の組成物。
【請求項２０】
少なくとも１つの黄色着色剤を含む、請求項１に記載の組成物。
【請求項２１】
（ｉ）約２０重量％から約８０重量％の少なくとも１つのポリフェニレンエーテル樹脂と、
（ｉｉ）約２０重量％から約８０重量％のゴム改質ポリスチレン樹脂と、
（ｉｉｉ）成分（ｉ）および（ｉｉ）の重量に対して約０．５重量％から約３．０重量％の少なくとも１つのヒンダードアミン光安定剤と、
（ｉｖ）成分（ｉ）および（ｉｉ）の重量に対して約０．５重量％から約５重量％の少なくとも１つの紫外光吸収化合物と、
（ｖ）成分（ｉ）および（ｉｉ）の重量に対して約０．１重量％から約２．０重量％の二酸化チタンと
を含む熱可塑性組成物。
【請求項２２】
（Ｉ）ポリ（アリーレンエーテル）樹脂と、
（ＩＩ）ビニル芳香族樹脂と、
（ＩＩＩ）少なくとも１つの紫外光吸収化合物と、
（ＩＶ）少なくとも１つのメチン着色剤と
を含む熱可塑性組成物。
【請求項２３】
前記ポリ（アリーレンエーテル）樹脂が、ホモポリマーまたはコポリマーであり、ポリ（２，６−ジメチル−１，４−フェニレンエーテル）を含む、請求項２２に記載の組成物。
【請求項２４】
前記ビニル芳香族樹脂がゴム改質されている、請求項２２に記載の組成物。
【請求項２５】
前記ポリ（アリーレンエーテル）樹脂および前記ビニル芳香族樹脂が、それぞれ、ポリ（アリーレンエーテル）樹脂およびビニル芳香族樹脂の総重量に基づいて約２０重量％から約８０重量％の量で組成物中に存在する、請求項２２に記載の組成物。
【請求項２６】
前記紫外光吸収化合物が、ベンゾフェノン化合物、ベンゾトリアゾール化合物、およびそれらの組合せからなる群から選択される、請求項２２に記載の組成物。
【請求項２７】
前記メチン着色剤が、メチン官能基が、アルキル、シクロアルキル、ヒドロキシ、アルコキシ、ハロゲン、アリール、ビフェニル、アゾ、シアノ、エステル、ナフチル、イミンおよびアニリノからなる群から選択される少なくとも１つの他の置換されているかまたは非置換の化学基に結合した化合物を含む、請求項２２に記載の組成物。
【請求項２８】
前記メチン着色剤が、Ｄｉｓｐｅｒｓｅ  Ｙｅｌｌｏｗ２０１（Ｍａｃｒｏｌｅｘ  Ｙｅｌｌｏｗ  ６Ｇ）、Ｐｉｇｍｅｎｔ  Ｙｅｌｌｏｗ１０１、Ｄｉｓｐｅｒｓｅ  Ｙｅｌｌｏｗ３１、Ｄｉｓｐｅｒｓｅ  Ｙｅｌｌｏｗ６１、Ｓｏｌｖｅｎｔ  Ｙｅｌｌｏｗ９３、Ａｍａｐｌａｓｔ  ＹｅｌｌｏｗＧ７、Ｂａｓｉｃ  Ｙｅｌｌｏｗ１１、Ｂａｓｉｃ  Ｙｅｌｌｏｗ１２、Ｂａｓｉｃ  Ｙｅｌｌｏｗ２１、Ｓｏｌｖｅｎｔ  Ｙｅｌｌｏｗ７９、Ｓｏｌｖｅｎｔ  Ｙｅｌｌｏｗ１４５、Ｓｏｌｖｅｎｔ  Ｙｅｌｌｏｗ１４７、Ｓｏｌｖｅｎｔ  Ｙｅｌｌｏｗ１６８、Ｓｏｌｖｅｎｔ  Ｙｅｌｌｏｗ１６９、Ｓｏｌｖｅｎｔ  Ｙｅｌｌｏｗ１７０、Ｓｏｌｖｅｎｔ  Ｙｅｌｌｏｗ１７１、Ｐｉｇｍｅｎｔ  Ｙｅｌｌｏｗ１１７、およびそれらのいずれかを含む組合せからなる群から選択される、請求項２２に記載の組成物。
【請求項２９】
前記メチン着色剤が以下の式を有する、請求項２２に記載の組成物
【化４】
2008540731.tif 000016
（式中、各々のＡおよびＢは、独立に、酸素またはＣ（ＣＮ）２であり；各々のＲおよびＲ’は、独立に、アルキル、シクロアルキル、ヒドロキシ、アルコキシ、ハロゲン、アリール、ビフェニル、アゾおよびシアノからなる群から選択される少なくとも１つの置換されているかまたは非置換の基であり；ｘは、１または０である）。
【請求項３０】
前記メチン化合物が、前記ポリ（アリーレンエーテル）樹脂および前記ビニル芳香族樹脂の１００部に対して少なくとも約０．０１５重量部のレベルで存在する、請求項２２に記載の組成物。
【請求項３１】
前記メチン化合物が少なくとも約０．０２５重量部のレベルで存在する、請求項３０に記載の組成物。
【請求項３２】
少なくとも１つのヒンダードアミン光安定剤をさらに含む、請求項２２に記載の組成物。
【請求項３３】
（Ａ）約２０重量％から約８０重量％の少なくとも１つのポリフェニレンエーテル樹脂と、
（Ｂ）約２０重量％から約８０重量％のゴム改質ポリスチレン樹脂と、
（Ｃ）成分（Ａ）および（Ｂ）の重量に対して約０．５重量％から約３．０重量％の少なくとも１つのヒンダードアミン光安定剤と、
（Ｄ）成分（Ａ）および（Ｂ）の重量に対して約０．５重量％から約５重量％の少なくとも１つの紫外光吸収化合物と、
（Ｅ）成分（Ａ）および（Ｂ）の重量に対して約０．０１５重量％から約０．２重量％の少なくとも１つのメチン黄色着色剤と
を含む熱可塑性組成物。
【請求項３４】
二酸化チタンをさらに含む、請求項３３に記載の組成物。
【請求項３５】
請求項２２に記載の組成物から成形される熱可塑性物品。
【請求項３６】
請求項１に記載の組成物から成形される熱可塑性物品。
【請求項３７】
ポリ（アリーレンエーテル）樹脂と、ビニル芳香族樹脂と、少なくとも１つの紫外光吸収化合物と、少なくとも１つのメチン黄色着色剤とを含む熱可塑性組成物であって、３００時間のＡＳＴＭ  Ｄ−４４５９による屋外曝露の後にＡＳＴＭ  Ｄ−２２４４で測定した色ずれ（ｄＥ）が約１１．０未満である熱可塑性組成物。
【発明の詳細な説明】
【技術分野】
【０００１】
本発明は、一般に、ポリマー組成物に関する。本発明は、より具体的には、紫外線の有害作用に対する抵抗性が向上したポリ（アリーレンエーテル）樹脂に関する。
【背景技術】
【０００２】
ポリ（アリーレンエーテル）組成物は、物理、化学および電気特性の独特の組合せにより、商業的に魅力的な材料である。それらの樹脂は、通常、加水分解安定性、高い寸法安定性、靱性、耐熱性および誘電性の望ましい組合せを特徴とする。それらは、また、典型的には約１５０〜２１０℃の範囲の高いガラス転移温度、ならびに良好な機械性能を示す。ポリ（アリーレンエーテル）組成物は、衝撃強度および加工性のような特性を向上させるために、ゴム改質（高衝撃）ポリスチレン（「ＨＩＰＳ」として知られる）等のビニル芳香族ポリマーをしばしば含む。様々な染料および顔料の使用によって、ポリ（アリーレンエーテル）組成物を使用して非常に多種類の色の物品を形成することができる。最も一般的なポリ（アリーレンエーテル）材料は、ポリフェニレンエーテル（「ＰＰＥ」）樹脂である。
【０００３】
他のポリマー材料のように、ポリアリーレンエーテルは、紫外（ＵＶ）線に露光されると、劣化することがある。劣化は、黄色化および変色等の様々な形で現れる。問題は、ポリ（アリーレンエーテル）樹脂が、屋内灯、例えば蛍光灯に曝される成形品に使用されるときに特に深刻であり得る。例えば、より明るい色、例えば白色、より明るい青色およびより明るい灰色で配合された事務機器は、黄色化および他の望ましくない変色を特に被りやすい。当業者が理解するように、色安定性は、一般に、時間とともに低下する。
【０００４】
ポリ（アリーレンエーテル）組成物の色安定性を高めるためのいくつかのルートが採られた。劣ったＵＶ光抵抗性による不安定性の問題に取り組む上で、様々な添加剤が、樹脂組成物に組み込まれた。そのような添加剤の重要な例は、ベンゾフェノンおよびベンゾトリアゾール系ＵＶ吸収化合物、およびヒンダードアミン系光安定剤（hindered amine light stabilizers）である。多くの参考文献（例えばＢｏｐｐの米国特許第４，８３５，２０１号およびＳｈｕの米国特許第４，７８５，０７６号）に記載されているように、ＵＶ化合物は、ヒンダードアミン系安定剤と特異的に組み合わせて最もしばしば使用される。当該組合せは、ポリ（アリーレンエーテル）／ポリスチレン材料のいくつかを色安定化させるための効率的な手段をしばしば提供することができる。しかし、これらの種類の添加剤系を使用する際は注意しなければならない。例えば、それらの添加剤のいくつかは、比較的高価である。また、それらの添加剤は、特に量が多いと、引張弾性率および熱変形温度（ＨＤＴ）等の物理的特性を損なうこともあり得る。
【０００５】
他の成分をポリ（アリーレンエーテル）組成物に添加すると、色不安定性の問題をある程度軽減することができる。例えば、ＵＶ光に露光された際のポリマー構成要素の色の変化を「補償」するために、１つまたは複数の染料が組成物に添加されることもある。米国特許第４，４９３，９１５号（Ｌｏｈｍｅｉｊｅｒ）に記載されているように、露光すると漂白する個々の染料（例えば黄色染料）および染料の組合せは、この目的に非常に有用であり得る。理論上は、選択された染料の完全または部分分解は、そうでなければ目に見える変色を生じさせる波長において漂白現象を望ましく生じさせることができる。
【０００６】
様々な色のポリ（アリーレンエーテル）組成物を配合するために多くの顔料を採用することができる。より明るい色の物品のための「色ベース」を提供するために、二酸化チタン（ＴｉＯ２）、酸化亜鉛および硫化亜鉛等の白色顔料が組成物に添加されることが非常に多い。これらの顔料は、他の機能も発揮することができる。例えば、ＴｉＯ２の存在は、成形品の望ましくない黄色化を裸眼に対してより目立たなくすることができる。ＴｉＯ２は、欠陥（例えば黒斑点）、および成形品の表面の他の欠点を補うのにも使用される。さらに、ＴｉＯ２は、ポリ（アリーレンエーテル）組成物の多くにおける効果的な充填剤として機能することができる。
【０００７】
多くの種類のポリマー樹脂では、比較的高濃度のＴｉＯ２が有利である。これは、アクリロニトリル−ブタジエン−スチレン（ＡＢＳ）材料ならびにアクリロニトリル−スチレン−アクリレート（ＡＳＡ）材料についての場合である。例えば、そのような材料における比較的多い（例えば、全樹脂重量に対して約２〜３重量％より多い）ＴｉＯ２量は、それぞれの成形品において多くのより明るい色を達成するのに非常に効果的であり得る。
【０００８】
しかし、ポリ（アリーレンエーテル）組成物のいくつかは、より大きいＴｉＯ２量により悪影響を受けることがわかった。例えば、約３重量％より多い量のＴｉＯ２を含有するポリ（アリーレンエーテル）／ポリスチレン組成物は、驚くべきことに、ＵＶ安定性の低下を示しうる。より多いＴｉＯ２量は、特定の色を与えるのに非常に望ましいこともあるが、ヒンダードアミン、ベンゾフェノンおよびベンゾトリアゾールのような従来のＵＶ添加剤を使用する効率を低下させる。したがって、同じ安定効果を達成するのにより多量の添加剤が必要とされうるが、これらの化合物の量が増えると、上記の通り他の問題をもたらしうる。
【０００９】
ポリ（アリーレンエーテル）組成物におけるより高いレベルののＴｉＯ２の存在は、他の問題をも引き起こしうる。例えば、熱特性が幾分悪化し、衝撃強度等の機械特性が低下しうる。また、より多いＴｉＯ２量は、押出スクリューの摩耗量を増加させうる。さらに、異なる色の品目を加工するのに同一の設備が使用される場合、顔料を除去するのが困難であり得るため、清掃の必要性が高くなりうる。整備時間の増加は、全体的な生産効率を低下させうる。
【００１０】
ポリ（アリーレンエーテル）組成物の場合、色／紫外線安定性、機械特性、コスト要件および製造／加工の問題等の要因のバランスのとれた最適化が常に課題となってきた。しかし、その課題は、最近、さらに大きくなってきた。プラスチックの新しい市場、および独自の色および表面外観に対する空前の需要は、製品に対するより多くの要求に寄与した。同時に、色安定性要件が高くなった。さらに、典型的なポリマープラント内のコスト（例えばエネルギーコスト）がしばしば著しく高くなったため、製品に対する高められた要求は、より高いプラント効率で満たされなければならない。
【発明の開示】
【発明が解決しようとする課題】
【００１１】
したがって、向上した色安定性を示すポリ（アリーレンエーテル）組成物の必要性が継続的に存在することは明らかである。さらに、該組成物が、従来のポリ（アリーレンエーテル）組成物の特性と全体的に同様か、またはそれより良好である物理および機械特性を示すのであれば有利である。また、該組成物を経済的に、かつ現行の樹脂プラントプロセスに大きな変更を加えることなく調製できるのであれば有利である。
【課題を解決するための手段】
【００１２】
本発明の一実施形態は、
（ａ）ポリ（アリーレンエーテル）樹脂と、
（ｂ）ビニル芳香族樹脂と、
（ｃ）ヒンダードアミン光安定剤と、
（ｄ）紫外光吸収化合物と、
（ｅ）ポリ（アリーレンエーテル）樹脂とビニル芳香族樹脂の総重量に基づいて約０．１重量％から約２．０重量％の二酸化チタンとを含む熱可塑性組成物を対象とする。
【００１３】
他の実施形態は、
（Ｉ）ポリ（アリーレンエーテル）樹脂と、
（ＩＩ）ビニル芳香族樹脂と、
（ＩＩＩ）少なくとも１つの紫外光吸収化合物と、
（ＩＶ）少なくとも１つのメチン着色剤とを含む熱可塑性組成物に関する。
【００１４】
この組成物は、ＡＳＴＭ  Ｄ−４４５９による３００時間の屋外曝露(weathering)後にＡＳＴＭ  Ｄ−２２４４によって測定された色ずれ（ｄＥ）が約１１．０未満であることをしばしば特徴とする。
【００１５】
上記の組成物から成形される熱可塑性の物品も本発明の一部を形成する。
【発明を実施するための最良の形態】
【００１６】
本発明のためのポリ（アリーレンエーテル）樹脂は、当該技術分野で広く知られている。それらの多くは、いずれも参照により本明細書に組み込まれている米国特許第３，３０６，８７４号；第３，３０６，８７５号；および第３，４３２，４６９号（Ｈａｙ）；米国特許第４，８０６，６０２号（Ｗｈｉｔｅら）；米国特許第４，８０６，２９７号（Ｂｒｏｗｎら）；および米国特許第５，２９４，６５４号（Ｈｅｌｌｓｔｅｒｎ−Ｂｕｒｎｅｌｌら）に記載されている。ホモポリマーおよびコポリマーポリアリーレンエーテルの両方が、本発明の範囲内にある。
【００１７】
好ましいポリ（アリーレンエーテル）樹脂は、以下の式の複数の構造単位を含むホモポリマーおよびコポリマーである
【００１８】
【化１】
2008540731.tif 000003
【００１９】
（各々のＱ１は、独立に、ハロゲン、一級または二級の低級アルキル、フェニル、ハロアルキル、アミノアルキル、ヒドロカルボノキシ、または少なくとも２個の炭素原子がハロゲン原子と酸素原子を分離するハロヒドロ−カルボノキシであり；最もしばしば、各々のＱ２は、独立に、水素、ハロゲン、一級または二級低級アルキル、フェニル、ハロアルキル、ヒドロカルボノキシ、またはＱ１と同義のハロヒドロ−カルボノキシである）。各々のＱ１は、アルキルまたはフェニル、特にＣ１〜４アルキルであり；各々のＱ２は、水素である。
【００２０】
好ましいポリ（アリーレンエーテル）樹脂は、２，６−ジメチルフェノールから誘導された単位でしばしば構成される。いくつかの場合においては、２，６−ジメチルフェノールおよび２，３，６−トリメチルフェノールから誘導された単位で構成されたポリ（アリーレンエーテル）コポリマーも好ましい。本発明のポリ（アリーレンエーテル）樹脂は、一般には、ゲルパーミエーションクロマトグラフィーで測定された重量平均分子量が約２０，０００から８０，０００である。また、それらを当該技術分野で知られている方法によって調製することができる。一例は、銅、マンガンまたはコバルトをベースとした触媒の存在下での適切なモノヒドロキシ芳香族化合物の酸化カップリング（oxidative coupling）である。
【００２１】
ポリ（アリーレンエーテル）樹脂は、追加的な属性を与える多くの他の材料とブレンドすることができる。例えば、それらは様々なビニル芳香族樹脂とブレンドすることができる。それらはポリアミド、硫化ポリアリーレン、ポリフタルアミド、ポリエーテルイミド、ポリオレフィン、ポリエステル；およびＡＢＳコポリマー（例えば、既に形成されているジエンポリマー骨格上のスチレンおよびアクリロニトリルのグラフトをベースとしたもの）；ならびにこれらの材料のいずれかの様々な混合物およびコポリマーとブレンドすることもできる。
【００２２】
多くの実施形態において、ビニル芳香族樹脂（通常ポリスチレン）は、ポリ（アリーレンエーテル）樹脂としばしばブレンドされ、ホモポリマーおよびコポリマーの形態であり得る。コポリマーとしては、ランダム、ブロックまたはグラフト型を挙げることができる。ホモポリマーの例は、非晶質ポリスチレンおよびシンジオタクチックポリスチレンである。上記のＨＩＰＳ材料のようなゴム改質ポリスチレン樹脂が、しばしば好まれる。（当業者が理解するように、「ポリ（アルケニル芳香族）樹脂」という用語が、「ビニル芳香族樹脂」の代わりに用いられることもある。）
ＨＩＰＳ材料は、ゴムが、ポリブタジエン、または約７０〜９８％のスチレンと２〜３０％のジエンモノマーのゴム状コポリマーである配合物およびグラフトを通常含む。コアシェルポリマー、例えば、アルケニル芳香族および共役ジエン化合物のコアシェルグラフトコポリマーはＰＰＥ樹脂とブレンドすることもできる。特に好適なのは、スチレンブロックおよびブタジエン、イソプレンまたはエチレン−ブチレンブロックを含むものである。好適なビニル芳香族樹脂の例およびコアシェルポリマーの例は、いずれも参照により本明細書に組み込まれている米国特許第４，６８４，６９６号；第４，８１６，５１０号；第５，２９４，６５３号；および第６，５７６，７００号に見いだすことができる。
【００２３】
これらの組成物におけるポリ（アリーレンエーテル）樹脂とビニル芳香族樹脂の相対量は、大幅に異なりうる。通常、これらの成分の各々の々は、ポリ（アリーレンエーテル）樹脂とビニル芳香族樹脂の総重量に基づいて約２０重量％から約８０重量％の量で存在する。いくつかの特定の実施形態において、ポリ（アリーレンエーテル）樹脂は、約２２重量％以上、より具体的には約２５重量％以上の量で存在する。いくつかの特に好ましい実施形態において、ポリ（アリーレンエーテル）樹脂は、約２７重量％以上の量で存在する。
【００２４】
さらに、全体的な範囲内で、ポリ（アリーレンエーテル）は、約７７重量％以下、より具体的には約７５重量％以下の量で存在することができる。いくつかの特に好ましい実施形態において、ポリ（アリーレンエーテル）は、約７３重量％以下の量で存在する。ビニル芳香族樹脂に対して、同じ範囲（最小および最大の両方）の選択が可能である。
【００２５】
熱可塑性組成物は、非常に多くの場合、少なくとも１つのヒンダードアミン光安定剤（「ＨＡＬＳ」）を含む。これらの化合物は、当該技術分野でよく知られている。例えば、それらの多くは、いずれも参照により本明細書に組み込まれている米国特許第５，６７２，６４４号（Ｉｎｏｕｅ）、第５，０４５，５７８号（Ｃｌａｅｓｅｎら）、第４，８３５，２０１号（Ｂｏｐｐ）、第４，７８５，０７６号（Ｓｈｕ）および第４，６３６，４０８号（Ａｎｔｈｏｎｙら）に記載されている。ピペリジン環の２および６位における多置換および／または立体的に嵩高い基の存在は、これらの化合物の構造的特徴である。したがって、これらの安定剤のほとんどは、以下の構造の少なくとも１つの部分を含む
【００２６】
【化２】
2008540731.tif 000004
【００２７】
（式中、各々のＲ６は、独立に、１から約８個の炭素を有するアルキル基であり、Ｅは出現するごとに、オキシル、ヒドロキシル、アルコキシ、シクロアルコキシ、アリールアルコキシ、アリールオキシ、−Ｏ−ＣＯ−ＯＺ３、−Ｏ−Ｓｉ（Ｚ４）３、−Ｏ−ＰＯ（ＯＺ５Ｓ）２、−Ｏ−ＣＨ２−ＯＺ６および−Ｏ−Ｔ−（ＯＨ）ｂからなる群から独立に選択され、
Ｚ３、Ｚ４、Ｚ５およびＺ６は、水素、１から約８個の炭素を有する脂肪族炭化水素、および１から約８個の炭素を有する芳香族炭化水素からなる群から選択され、
式−Ｏ−Ｔ−（ＯＨ）ｂについて、Ｔは、１から約１８個の炭素を有する直鎖または分枝のアルキル、約５から約１８個の炭素を有するシクロアルキル、または約７から約１４個の炭素を有するアルキルアリールであり；ｂは、Ｔにおける炭素原子数を超えることができないことを条件として、１、２または３であり；ｂが２または３である場合、各々のヒドロキシルは、Ｔの異なる炭素原子に結合している。ヒンダードアミン光安定剤は、モノマー、オリゴマーまたはポリマーであってもよい）。
【００２８】
一実施形態において、ヒンダードアミン光安定剤は、以下の式によって特徴づけることができる
【００２９】
【化３】
2008540731.tif 000005
【００３０】
（式中、Ａは、アルカンジイル基であり；Ｒ６は、上記定義の通りであり；各々のＺは、独立に、水素、または１から約８個の炭素原子の低級アルキル基であり；単一の芳香族環位置に結合したＲ６基の各々の対は、任意にペンタメチレン基の形態であり得る）。
【００３１】
具体的なヒンダードアミン化合物の非限定的な例は、ビス（２，２，６，６−テトラメチル−４−ピペリジル）セバケート；ビス（２，２，６，６−テトラメチル−４−ピペリジル）スクシネート；ビス（１，２，２，６，６−ペンタメチル−４−ピペリジル）セバケート；ビス（１−オクチルオキシ−２，２，６，６−テトラメチル−４−ピペリジル）セバケート；ビス（１，２，２，６，６−ペンタメチル−４−ピペリジル）ｎ−ブチル−３，５−ジ−ｔｅｒｔ−ブチル−４−ヒドロキシベンジルマロネート；１−（２−ヒドロキシエチル）−２，２，６，６−テトラメチル−４−ヒドロキシピペリジンとコハク酸の縮合物；Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンの直鎖または環状縮合物；トリス（２，２，６，６−テトラメチル−４−ピペリジル）ニトリロトリアセテート；テトラキス（２，２，６，６−テトラメチル−４−ピペリジル）−１，２，３，４−ブタン−テトラカルボキシレート；１，１’−（１，２−エタンジイル）−ビス（３，３，５，５−テトラメチルピペラジノン）である。前述の化合物のいずれかを含む混合物も本発明の範囲内にある。
【００３２】
上記のようなヒンダードアミン安定剤は、様々な供給元から市販されている。本発明に好適な商品の非限定的な例としては、Ｃｉｂａ  Ｓｐｅｃｉａｌｔｙ  Ｃｈｅｍｉｃａｌｓから入手可能なＴｉｎｕｖｉｎ（登録商標）１２３、Ｔｉｎｕｖｉｎ（登録商標）１４４、Ｔｉｎｕｖｉｎ（登録商標）６２２、Ｔｉｎｕｖｉｎ（登録商標）７７０およびＴｉｎｕｖｉｎ（登録商標）７６５；およびＣＨＩＭＡＳＳＯＲＢ（登録商標）９４４およびＣＨＩＭＡＳＳＯＲＢ（登録商標）２０２０の名称でＣｉｂａから入手可能なポリマーヒンダードアミンが挙げられる。
【００３３】
採用されるヒンダードアミン光安定剤の量は、様々な要因に左右されるであろう。それらの要因としては、具体的なＨＡＬＳ化合物；ポリマー系の種類（およびビニル芳香族化合物が存在するか否か）；必要な安定化のレベル；顔料および染料等の他の添加剤の存在；ならびに他の安定剤（例えばＵＶ安定剤）の存在が挙げられる。（常にではないが）通常、ＨＡＬＳ化合物は、ポリ（アリーレンエーテル）およびポリ（アルケニル芳香族）樹脂の総重量に基づいて約０．５重量％から約３．０重量％の量で存在する。いくつかの特定の実施形態において、ＨＡＬＳ化合物の量は、約０．６重量％以上、好ましくは約０．７重量％以上である。上記の全体的な範囲内において、ＨＡＬＳ化合物は、約２．９重量％以下、より具体的には約２．８重量％以下の量でしばしば存在する。いくつかの特に好ましい実施形態において、その量は、約２．７重量％以下である。
【００３４】
熱可塑性組成物は、少なくとも１つの紫外光（ＵＶ）吸収化合物をしばしば含む。これらの添加剤は、当該技術分野でよく知られており、多くの参考文献、例えば先述した特許のいくつかに記載されている。通常、紫外光吸収化合物は、ベンゾフェノン化合物、ベンゾトリアゾール化合物、およびそれらの組合せからなる群から選択される。
【００３５】
本発明に好適なベンゾフェノン化合物の（すべてではないが）多くは、以下の式を有する
【００３６】
【化４】
2008540731.tif 000006
【００３７】
（式中、Ｒ７およびＲ８は、独立に、ヒドロキシ、１から約１０個の炭素原子を有する直鎖または分枝のアルキル基、または１から約１０個の炭素原子を有するアルコキシ基であり；Ｒ９は、水素、あるいは１つまたは複数のヒドロキシル基で置換されているか、または置換されていない、１から約２５個の炭素原子を有する直鎖または分枝のアルカンの一価または二価の基であり；Ｒ１０は、水素、あるいは１つまたは複数のヒドロキシル基で置換されているか、または置換されていない、１から約２５個の炭素原子を有する直鎖または分枝のアルカンの一価の基であり；
ｆは、０または１であるが、Ｒ９が水素原子を表す場合、常に１であり；ｔは、０、または１から約５の整数であり；ｗは、０、または１から約３の整数である）。
【００３８】
ベンゾフェノン化合物は、２−ヒドロキシベンゾフェノン誘導体であることが非常に多い。そのような誘導体の例は、４−ヒドロキシ、４−メトキシ；４−オクチルオキシ、４−デシルオキシ；４−ドデシルオキシ；４−ベンジルオキシ；４，２’，４’−トリヒドロキシ；および２’−ヒドロキシ−４，４’−ジメトキシである。本発明に好適である具体的なベンゾフェノン化合物の非限定的な例は、２，２’−ジヒドロキシベンゾフェノン；２，２’，４，４’−テトラヒドロキシベンゾフェノン；２，２’−ジヒドロキシ−４，４’−ジメトキシベンゾフェノン；２，２’−ジヒドロキシ−４，４’−ジエトキシベンゾフェノン；２，２’−ジヒドロキシ−４，４’−ジプロポキシベンゾフェノン；２，２’−ジヒドロキシ−４，４’−ジブトキシベンゾフェノン；２，２’−ジヒドロキシ−４−メトキシ−４’−エトキシベンゾフェノン；２，２’−ジヒドロキシ−４−メトキシ−４’−プロポキシベンゾフェノン；２，２’−ジヒドロキシ−４−メトキシ−４’−ブトキシベンゾフェノン；および２，２’−ジヒドロキシ−４−エトキシ−４’−プロポキシベンゾフェノンである。ベンゾフェノンのいくつかの商品例は、Ｃｙｔｅｃ  Ｉｎｄｕｓｔｒｉｅｓ  Ｉｎｃ．から入手可能なＣｙａｓｏｒｂ（商標）ＵＶ−９、Ｃｙａｓｏｒｂ（商標）ＵＶ−２４、Ｃｙａｓｏｒｂ（商標）ＵＶ−５３１およびＣｙａｓｏｒｂ（商標）ＵＶ−２１２６；およびＢＡＳＦのＵｖｉｎｕｌ（登録商標）３０００および３０４０である。
【００３９】
様々なベンゾトリアゾール化合物が、ポリ（アリーレンエーテル）化合物に有用である。非限定的な例としては、２−（２’−ヒドロキシ−５’−メチルフェニル）−ベンゾトリアゾール；２−（３’，５’−ジ−ｔｅｒｔ−ブチル−２’−ヒドロキシフェニル）ベンゾトリアゾール；２−（５’−ｔｅｒｔ−ブチル−２’−ヒドロキシフェニル）ベンゾトリアゾール；２−（２’−ヒドロキシ−５’−（１，１，３，３−テトラメチルブチル）フェニル）ベンゾトリアゾール；２−（３’，５’−ジ−ｔｅｒｔ−ブチル−２’−ヒドロキシフェニル）−５−クロロ−ベンゾトリアゾール；２−（３’−ｔｅｒｔ−ブチル−２’−ヒドロキシ−５’−メチルフェニル）−５−クロロ−ベンゾトリアゾール；２−（３’−ｓｅｃ−ブチル−５’−ｔｅｒｔ−ブチル−２’−ヒドロキシフェニル）ベンゾトリアゾール；２−（２’−ヒドロキシ−５’−シクロヘキシルフェニル）−ベンゾトリアゾール；２−（２’−ヒドロキシ−３’−メチル−５’−ｔｅｒｔ−ブチルフェニル）−ベンゾトリアゾール；２−（２’−ヒドロキシ−３’，５’−ジメチルフェニル）−ベンゾトリアゾール；および２−（２−ヒドロキシ−５−ｔ−オクチルフェニル）−ベンゾトリアゾールが挙げられる。
【００４０】
ＵＶ吸収剤の適切な量は、ヒンダードアミン光安定剤に関して上記の要因の多くに一部左右されることになる。ＵＶ吸収剤の総量は、典型的には、ポリ（アリーレンエーテル）およびポリ（アルケニル芳香族）樹脂の総重量に基づいて約０．５重量％から約５．０重量％の範囲にある。いくつかの特定の実施形態において、ＵＶ吸収剤の量は、約０．６重量％以上、好ましくは約０．７重量％以上である。いくつかの特に好ましい実施形態において、ＵＶ吸収剤の量は、約０．８重量％以上である。上記の全体的な範囲内において、ＵＶ吸収剤は、約４．９重量％以下、より具体的には約４．８重量％以下の量でしばしば存在する。いくつかの特に好ましい実施形態において、その量は、約４．７重量％以下である。
【００４１】
上述のように、本発明のある実施形態のための組成物は、二酸化チタンを含有する。当業者が認識するように、二酸化チタンは、高い不透明性、明るい白色、優れた被覆力、および色変化に対する抵抗を特徴とする。二酸化チタンは、様々な形態、例えばアナターゼまたはルチルの形態であり得る。これらの樹脂組成物に使用される二酸化チタンは、非常に多くの場合、ルチル形態である。さらに、当業者が理解するように、二酸化チタンは、好ましくは、表面処理され、例えば不動態化（passivating）材料で被覆される。ＴｉＯ２は、粉末形態で通常使用されるが、ホイスカーおよび顆粒等の他の形態も可能である。
【００４２】
二酸化チタンを含む本発明の実施形態のいくつかにおいて、この顔料は、限定された量で存在することが重要である。これらの実施形態についての最大量は、組成物における樹脂成分（例えば、ポリ（アリーレンエーテル）樹脂およびビニル芳香族樹脂）の総重量に基づいて約２．０重量％である。いくつかの特定の実施形態において、最大量は、約１．５重量％であり、いくつかの非常に特定の実施形態において、最大量は、約１．０重量％である。これらの実施形態についての最小量は、通常約０．１重量％である。本発明者らは、以下の、例えば実施例にさらに記載されるように、二酸化チタンの量をこのように制限することによって、ＵＶ安定性が最大になることを発見した。成形品に対して利用可能な色の数は、二酸化チタンレベルが制限されるために、減少されうるが、色安定性の点における利点は、極めて望ましい妥協点をしばしば表す（以下にも記されているように、本発明の他の実施形態、例えばメチン着色剤を対象とする実施形態は、二酸化チタンレベルに対する特別の制限を通常含まない）。
【００４３】
本発明の組成物は、広範な色の物品に形成されうる。色は、二酸化チタンと併用される着色剤または着色剤の組合せを選択することによって得られる。Ｌｏｈｍｅｉｊｅｒが米国特許第４，４９３，９１５号において記載しているように、着色剤パッケージは、露光によるポリマー成分の色の変化を補償するように選択される。色補償は、漂白機構によりしばしば起こる。
【００４４】
本明細書に用いられているように、「着色剤」という用語は、有機または無機であってもよい染料および顔料の双方を含むことを意図する。染料および顔料に関するある一般的な情報が、参照により本明細書に組み込まれている米国特許第６，３５５，７２３号（ｖａｎ  Ｂａａｌら）に示されている。熱可塑剤に使用される着色剤も「多彩な添加剤に対するプライマー（Ａ  Ｐｒｉｍｅｒ  ｏｎ  Ｃｏｌｏｒｆｕｌ  Ａｄｄｉｔｉｖｅｓ）」、Ｒｏｎａｌｄ  Ｈａｒｒｉｓ（編集）、プラスチック・デザイン・ライブラリ、１９９９年に記載されている。よく知られている色指標は、着色剤の多くの異なる化学分類を示す。
【００４５】
例としては、ニトロソ、ニトロ、モノ−アゾ、ジアゾ、トリアゾ、ポリアゾ、アゾイック、スチルベン、カロテノイド、ジフェニルメタン、トリアリールメタン、キサンテン、キノリン、アクリジン、チアゾール、インダミン、インドフェノール、アジン、オキサジン、チアジン、硫黄、ラクトン、アミノケトン、ヒドロキシケトン、アントラキノン、インジグロイドおよびフタロシアニン、ならびに無機顔料が挙げられる。
【００４６】
着色剤および着色剤の組合せの選択は、勿論、所望の特定の色に大いに左右されることになる。ポリ（アリーレンエーテル）組成物に通常使用される着色剤の非限定的な例は、Ｐｅｒｙｌｅｎｅ  Ｒｅｄ、Ｓｏｌｖｅｎｔ  Ｂｌｕｅ  １０４、Ｓｏｌｖｅｎｔ  Ｇｒｅｅｎ  ３、Ｐｉｇｍｅｎｔ  Ｗｈｉｔｅ  ６、Ｐｉｇｍｅｎｔ  Ｒｅｄ  １０１、Ｐｉｇｍｅｎｔ  Ｙｅｌｌｏｗ  １３８、Ｓｏｌｖｅｎｔ  Ｖｉｏｌｅｔ  １３、希土アルミネート（発光顔料）、有機干渉顔料、およびラメラ（lamellar）構造に基づく干渉顔料である。アマプラストオレンジＬＦＰ（ソルベントオレンジ６０）を含むが、それに限定されない蛍光顔料を採用することもできる。硫化亜鉛、カーボンブラック、クロム酸コバルト、チタン酸コバルト、硫化カドミウム、酸化鉄、スルホケイ酸ナトリウムアルミニウム、スルホケイ酸ナトリウム、クロムアンチモンチタンルチル、ニッケルアンチモンチタンルチルおよび酸化亜鉛等の顔料を採用することも考えられる。角度条件等色顔料(angular metameric pigment)
、すなわち視角に応じて色を変化させる顔料を採用することもできる。配合および／またはブレンド中に離散性を維持する硬質微粒子顔料を使用することもできる。
【００４７】
様々な成形品に対して人気のあるいくつかの色を生成するために、黄色着色剤が、二酸化チタンとしばしば併用される。非限定的な例としては、アントラキノン、アゾおよびアミノケトン系からの黄色染料および顔料が挙げられる。以下により詳細に記載されるいくつかの実施形態において、黄色の成分が特定のグレードに対して必要とされる場合にメチン染料を使用すると、ＵＶ安定性に予期せぬ利点がもたらされる。
【００４８】
ポリ（アリーレンエーテル）組成物は、いずれも当該技術分野で知られている様々な添加剤の有効量を含有することもできる。非限定的な例としては、難燃剤、潤滑剤、熱安定剤、加工安定剤、酸化防止剤、帯電防止剤、可塑剤、充填剤、補強剤、防滴剤、加工助剤、離型剤、視覚効果添加剤（例えば金属フレーク）、およびそれらの様々な組合せが挙げられる。効果のレベルは、必要以上の実験をすることなく測定することができるが、通常、各添加剤について、組成物全体の重量に基づいて約０．１重量％から約１０重量％の範囲である。難燃剤の場合、量は、約２０重量％までであってもよい。充填剤および補強剤のような添加剤の場合、（それぞれの）量は、より多く、例えば４０重量％までであってもよい。
【００４９】
本発明の他の実施形態は、少なくとも１つのメチン着色剤を含有するポリ（アリーレンエーテル）組成物を対象とする。本発明者らは、（染料または顔料形態の）メチン着色剤を使用すると、ポリ（アリーレンエーテル）組成物に使用される同様の着色剤と比較して色安定性の予期せぬ大きな向上がもたらされることを発見した。
【００５０】
多くのメチン化合物が、本発明に好適である。それらは、化合物の化学構造に、メチン基
【００５１】
【化５】
2008540731.tif 000007
【００５２】
が存在することを特徴とする。式（Ｖ）のメチン基の結合部位は、非常に多くの化学元素および化学基を収容することができる。二重結合で炭素に結合する基は、求電子基であり、単結合で炭素に結合する基は、芳香族基であることが多い。概して、メチン基の結合部位に結合することができる基の非限定的な例は、アルキル、シクロアルキル、ヒドロキシ、アルコキシ、ハロゲン、アリール（例えばフェニル）、ビフェニル、アゾ、シアノ、エステル、ナフチル、イミンおよびアニリノである。多数の芳香族環構造が、メチン部分に結合しうる。さらに、直接または間接的にメチン部分に結合した基はいずれも置換基、例えばアルキル基、ハロゲン、シアノ、カルボキシ、アミノ、エーテルおよびケトン等で置換されたシクロアルキル基を含むことができる。メチン部分に結合したアルキル基（ならびに類似の基、例えばアルケニル）は、直鎖状または分枝状であってもよい。メチン化合物に存在しうる多くの好適な基が、参照により本明細書に組み込まれている米国特許第５．０８６，１６１号（Ｗｅａｖｅｒら）に記載されている。また、メチンをベースとした材料は、実際には、Ｗｅａｖｅｒの特許に記載されているように、２種以上のメチン基、例えばビス−またはトリス−メチンを含むものであってもよい。さらに、ポリメチレン材料もここではメチン黄色着色剤であると考えられる。
【００５３】
好適なメチン着色剤は、米国特許第４，３９１，８８６号（Ｆｒｉｓｈｂｅｒｇら）；第４，６０５，４４１号（Ｍａｓｕｄａら）；第４，７０５，５６７号（Ｈａｉｒら）；第４，９８１，５１６号（Ｋｌｕｇｅｒら）および第６，７７０，３３１号（Ｍｉｅｌｋｅら）にも記載されている。これらの特許のすべてが、参照により本明細書に組み込まれている。他のメチン着色剤は、「２，５−ビス−アリーリデン−１−ジシアノメチレン−シクロペンタンに代表されるビス−メチン染料の合成および吸収スペクトル特性（Ｓｙｎｔｈｅｓｉｓ  ａｎｄ  Ａｂｓｏｒｐｔｉｏｎ  Ｓｐｅｃｔｒａｌ  Ｐｒｏｐｅｒｔｉｅｓ  ｏｆ  Ｂｉｓ−Ｍｅｔｈｉｎｅ  Ｄｙｅｓ  Ｅｘｅｍｐｌｉｆｉｅｄ  ｂｙ  ２，５−Ｂｉｓ−Ａｒｙｌｉｄｅｎｅ−１−Ｄｉｃｙａｎｏｍｅｔｈｙｌｅｎｅ−Ｃｙｃｌｏｐｅｎｔａｎｅｓ）」、Ａ．Ａｓｉｒｉ，Ｂｕｌｌ．Ｋｏｒｅａｎ  Ｃｈｅｍ．Ｓｏｃ．２００３，Ｖｏｌ．２４，Ｎｏ．４，ｐｐ．  ４２６−４３０．に記載されている。
【００５４】
本発明に有用なメチン着色剤のいくつかの構造を以下に示す。
【００５５】
【化６】
2008540731.tif 000008
【００５６】
以下の構造を有するメチン材料をポリ（アリーレンエーテル）組成物に使用することもできる
【００５７】
【化７】
2008540731.tif 000009
【００５８】
（各々のＡおよびＢは、独立に、酸素またはＣ（ＣＮ）２である）。式ＸＩＩにおける各々のＲおよびＲ’は、独立に、アルキル、シクロアルキル、ヒドロキシ、アルコキシ、ハロゲン、アリール、ビフェニル、アゾおよびシアノ等の（置換または非置換の）様々な基であり；ｘは、１または０である。
【００５９】
メチン材料の多くは、当該技術分野でよく知られており、市販されている（それらは、それらの共通の名称でしばしば識別される）。上記の化合物に加えて、以下のメチン染料も本発明に好適である。
【００６０】
Ｂａｓｉｃ  Ｙｅｌｌｏｗ１１
Ｂａｓｉｃ  Ｙｅｌｌｏｗ１２
Ｂａｓｉｃ  Ｙｅｌｌｏｗ２１
Ｓｏｌｖｅｎｔ  Ｙｅｌｌｏｗ７９
Ｓｏｌｖｅｎｔ  Ｙｅｌｌｏｗ１４５（Ｙｅｌｌｏｗ  Ｏｒａｃｅｔ  ８ＧＦ）
Ｓｏｌｖｅｎｔ  Ｙｅｌｌｏｗ１４７
Ｓｏｌｖｅｎｔ  Ｙｅｌｌｏｗ１６８
Ｓｏｌｖｅｎｔ  Ｙｅｌｌｏｗ１６９
Ｓｏｌｖｅｎｔ  Ｙｅｌｌｏｗ１７０
Ｓｏｌｖｅｎｔ  Ｙｅｌｌｏｗ１７１、および
Ｐｉｇｍｅｎｔ  Ｙｅｌｌｏｗ１１７。
【００６１】
いくつかの実施形態についてのメチン化合物の好ましいグループは、Ｓｏｌｖｅｎｔ  Ｙｅｌｌｏｗ９３、Ｓｏｌｖｅｎｔ  Ｙｅｌｌｏｗ１４５、Ｄｉｓｐｅｒｓｅ  Ｙｅｌｌｏｗ２０１（Ｍａｃｒｏｌｅｘ（商標）Ｙｅｌｌｏｗ  ６Ｇ）およびＡｍａｐｌａｓｔ  ＹｅｌｌｏｗＧ７を含む（Ａｍａｐｌａｓｔ  ＹｅｌｌｏｗＧ７材料は、「Ｄｉｓｐｅｒｓｅ  Ｙｅｌｌｏｗ２０１」と称することもある、その構造は、上記に示されている）。特に好ましい実施形態において、メチン化合物は、Ｄｉｓｐｅｒｓｅ  Ｙｅｌｌｏｗ２０１（Ｍａｃｒｏｌｅｘ（商標）Ｙｅｌｌｏｗ  ６Ｇ）である。
【００６２】
好ましい実施形態において、メチン化合物は、少なくとも１つの紫外光吸収剤とともにポリ（アリーレンエーテル）組成物中に存在する（好適なＵＶ吸収剤は、既に記載されている）。これらの実施形態において、ベンゾトリアゾール型ＵＶ吸収剤が、しばしば最も好ましいが、ベンゾフェノン化合物も非常に好適であり得る。また、いくつかの実施形態において、ヒンダードアミン光安定剤も存在する。しかし、ヒンダードアミン光安定剤化合物が必要でないこともあることを当業者は理解する。例えば、比較的多量のＵＶ吸収剤は、ヒンダードアミン光安定剤化合物の欠如を補うことができる。
【００６３】
さらに、メチン含有ポリ（アリーレンエーテル）組成物は、先述した組成物のように、ビニル芳香族樹脂を通常含む（ただし、常に含むとは限らない）。ビニル芳香族樹脂は、ＨＩＰＳ材料であることが多い。ポリ（アリーレンエーテル）のビニル芳香族樹脂に対する割合は、上記の範囲内である。
【００６４】
メチン黄色着色剤の適切な量は、多くの要因に左右されるであろう。それらの要因としては、採用される具体的なメチン着色剤；使用される具体的なポリ（アリーレンエーテル）樹脂；樹脂を用いて製造される製品に対する所望の色；ビニル芳香族樹脂の存在；樹脂製品を使用する条件（例えば、その投射紫外線露光）；ヒンダードアミン光安定剤化合物およびＵＶ吸収剤の種類および存在；および他の着色剤の有無が挙げられる。通常、メチン化合物は、組成物における樹脂成分（すなわちポリ（アリーレンエーテル）およびビニル芳香族樹脂化合物、ならびにあらゆる樹脂衝撃改質剤）１００部に対して少なくとも約０．０１５重量部のレベルで存在する。いくつかの好ましい実施形態において、メチン化合物の量は、少なくとも約０．０２５重量部、最も好ましくは少なくとも約０．０３重量部である。メチン化合物の最大量は、通常約０．２重量部、より具体的には約０．１重量部である。当業者は、本明細書の教示に基づいて、メチン化合物の最も適切な量を選択することができるであろう。
【００６５】
一般的に、本発明の組成物は、従来の手順に従って、様々な成分を溶融ブレンドして、混和物を形成することによって調製される。当該条件は、一軸または二軸スクリュー型押出機、あるいは成分に剪断力を加えることができる類似の混合装置で混合することをしばしば含む。成分のすべては最初に加工システムに添加することができる。あるいは一定の添加剤を主要成分の１種または複数種、好ましくはＰＰＥおよび／またはビニル芳香族ポリマーと予め配合することもできる。着色剤等の成分が、押出機の下流ポートに添加されることもある。さらに、着色剤および様々な添加剤のすべてまたは一部とともに、ベース樹脂の１種または複数種の一部を含有するマスターバッチが最初に調製されることもある。次いで、ブレンド処理時、例えば押出し時に、マスターバッチを配合成分の残りと合わせることができる。組成物を製造するときのマスターバッチの使用および濃厚顔料の使用は、様々な成分の分散を促進させることができ、色変化サイクル時間を短くすることができる。
【００６６】
本発明の他の実施形態は、先述の組成物から調製された物品を対象とする。それらの物品は、当該技術分野で知られている任意の従来技術によって製造されうる。非限定的な例としては、射出成形、熱成形、ブロー成形および圧延等が挙げられる。
【００６７】
これらの組成物を使用して、広範な熱可塑性物品を形成することができる。しかし、本発明から最も大きな恩恵を受ける物品は、色安定性およびＵＶ安定性等に非常に特定の要求がある物品である。非限定的な例としては、自動車部品、テレビおよびコンピュータモニター、事務機器、照明器具、手持形装置（hand-held devices）、医療機器および運動器具が挙げられる。
〔実施例〕
以下に記載される実施例は、単に例示であり、本発明の範囲を限定するものと見なされるべきではない。
【実施例１】
【００６８】
以下の材料が本実施例に使用された。
【００６９】
【表１】
2008540731.tif 000010
【００７０】
ミキサーを使用して、諸成分を周囲温度で予めブレンドすることによって組成物の各々を調製し、次いで予備配合物を、約２８２℃〜３０４℃（５４０°Ｆ〜５８０°Ｆ）の二軸スクリュー押出機を通じて押し出した。次いで、押出物を試験ピースに射出成形した。屋内蛍光灯をシミュレートするように設計されたＵＶ試験装置内で露光することによって、成形サンプルを長期的ＵＶ光抵抗性について評価した。その試験は、参照により本明細書に組み込まれている米国特許第４，８４３，１１６号（Ｂｏｐｐ）；および「ポリマー劣化および安定化のメカニズム（Ｍｅｃｈａｎｉｓｍｓ  ｏｆ  Ｐｏｌｙｍｅｒ  Ｄｅｇｒａｄａｔｉｏｎ  ａｎｄ  Ｓｔａｂｉｌｉｓａｔｉｏｎ）」、Ｇｅｒａｌｄ  Ｓｃｏｔｔ，Ｅｄｉｔｏｒ，Ｅｌｓｅｖｉｅｒ  Ａｐｐｌｉｅｄ  Ｓｃｉｅｎｃｅ，Ｎｅｗ  Ｙｏｒｋ，１９９０（第５章、「ＰＰＯ（登録商標）樹脂配合物の光劣化および安定化（Ｐｈｏｔｏｄｅｇｒａｄａｔｉｏｎ  ａｎｄ  Ｓｔａｂｉｌｉｚａｔｉｏｎ  ｏｆ  ＰＰＯ（登録商標）Ｒｅｓｉｎ  Ｂｌｅｎｄｓ）」参照）に記載されている。加速光試験では、紫外光照射は、典型的な屋内オフィス露光の約１０倍の強さである。本例の場合、サンプルを露光させる蛍光出力は、２年間の屋内オフィス照明をシミュレートした。
【００７１】
本例では、ＵＶ光抵抗をＡＳＴＭ  Ｄ−１９２５による黄色指数ＹＩで表した。一般的に、約２のデルタＹＩは、かろうじて認識可能であるのに対して、４の変化は明白に認識でき、不良点と見なされる。
【００７２】
【表２】
2008540731.tif 000011
【００７３】
表２のデータは、ＴｉＯ２レベルが減少すると、ポリ（アリーレンエーテル）組成物の色安定性が著しく向上することを証明している。逆に、ＴｉＯ２量を３ｐｂｗ以上に増加させると、樹脂の色ずれの望ましくない大きな増加がもたらされる。
【００７４】
他の従来の樹脂の色安定性は、典型的には、ＴｉＯ２の量の増加とともに向上するため、この結果は、非常に驚くべきものであった。一例として、様々な量のＴｉＯ２を含有した市販のＡＳＡ（アクリロニトリル−スチレン−アクリレート）樹脂のサンプルを屋外露光し、次いでＵＶ安定性について試験した（この場合、屋外露光試験は、屋外手順ＡＳＴＭ  Ｇ２６に従って実施された）。樹脂サンプルが、より小さいＴｉＯ２量と比較して、より大きいＴｉＯ２量においてはるかに良好なＵＶ安定性を示したことを、この結果は示している。
【００７５】
他の比較例として、市販のＡＢＳ（アクリロニトリル−ブタジエン−スチレン）樹脂のＵＶ安定性も試験した。各サンプルは、異なる量のＴｉＯ２を含有していた（存在する他の顔料は、一定量に維持された）。すべてのサンプルは視覚的に同一の色（中間のグレー（medium gray））を呈していた。この場合、サンプルに対して、「ＨＰＵＶ」試験と称することもある加速屋内ＵＶ安定性試験（ＡＳＴＭ  Ｄ−４６７４−８７）を行った。
【００７６】
この場合の色変化をＡＳＴＭ  Ｄ−２２４４に従って、デルタＥ値として測定した。この試験では、Ｇｒｅｔａｇ  ＭａｃＢｅｔｈ分光計を較正して、反射モードを用いて色を測定した。その分光計は、よく知られているハンター「Ｌ、ａ、ｂ」スケールに従って各サンプルに対する一連の色値(color values)を生成した。当該スケールでは、「ａ」値は、緑−対−赤の測定値であり、「ｂ」値は、黄−対−青の測定値であり、「Ｌ」値は、白−対−黒の測定値である。
【００７７】
ＡＢＳ組成物では、１．４ｐｂｗの総顔料濃度を有する樹脂サンプルは、１．９のデルタＥ色ずれを示した。著しく対照的に、２．４ｐｂｗの総顔料濃度を有する（すなわち、顔料量が２倍の）樹脂サンプルは、わずか０．３９のデルタＥ色ずれを示した。
【実施例２】
【００７８】
以下に列記するポリ（アリーレンエーテル）樹脂の各々は、以下（ａ）に記載されるように、同一の基本組成を有していた。
ＰＰＥ樹脂＊                                    ４８．６４ｐｂｗ
高衝撃ポリスチレン（ＨＩＰＳ）＊＊               ４８．６４ｐｂｗ
ＨＡＬＳ  Ｔｉｎｕｖｉｎ（登録商標）７７０       ０．５ｐｂｗ
ベンゾトリアゾールＵＶ吸収剤＊＊＊                 １．０ｐｂｗ
二酸化チタン（ＴｉＯ２）                         ３．０ｐｂｗ
＊２５℃のクロロホルム中、約０．４ｄｌ／ｇの固有粘度を有するポリ（２，６−ジメチル−１，４−フェニレン）エーテル樹脂。
【００７９】
＊＊”ＨＩＰＳ：ポリブタジエン含有量が約７．５〜９重量％のゴム改質アルケニル芳香族樹脂。
＊＊＊Ｃｙｔｅｃ  Ｉｎｄｕｓｔｒｉｅｓ，Ｉｎｃ．のＣｙａｓｏｒｂ５４１１（２−（２−ヒドロキシ−５−ｔ−オクチルフェニル）−ベンゾトリアゾール）。
【００８０】
（ａ）樹脂サンプルは、２ｐｂｗ未満の様々な添加剤（熱安定剤、離型剤等）をも含有していた。
表３に示されるように、それぞれのサンプルは、特定の種類の黄色着色剤を含有していた。サンプル５および６（Ｄｉｓｐｅｒｓｅ  Ｙｅｌｌｏｗ２０１）は、メチン系着色剤を含有する唯一のサンプルであった。それらのサンプルは、実施例１のサンプルに対して用いられた技術と類似した従来の技術に従って、すなわち成分を予めブレンドした後に、約２８２℃〜３０４℃（５４０°Ｆ〜５８０°Ｆ）で押し出すことによって調製された。次いで、押出物を試験ピースに射出成形した。
【００８１】
３００時間の曝露に基づき、ＡＳＴＭ  Ｄ−４４５９によるキセノンアーク試験を用いて、成形サンプルを屋外曝露特性について評価した。色ずれ（ｄＥ）を上記のようにＡＳＴＭ  Ｄ−２２４４に従って評価した。結果を表３に示す。
【００８２】
【表３】
2008540731.tif 000012
【００８３】
表３におけるデータは、サンプル６、Ｄｉｓｐｅｒｓｅ  Ｙｅｌｌｏｗ２０１のメチン化合物は、他のいずれのサンプルより著しく低いデルタＥ色ずれを示していたことを証明するものである。Ｄｉｓｐｅｒｓｅ  Ｙｅｌｌｏｗ２０１は、０．０３ｐｂｗの量においてＹｅｌｌｏｗ  Ｐａｌｉｏｔｏｌ（商標）Ｋ０９６１ＨＤ（サンプル２および１２）より良好な性能を示したことに留意されたい（米国特許第４，４９３，９１５号には、Ｙｅｌｌｏｗ  Ｐａｌｉｏｔｏｌ  Ｋ０９６１は、好ましいイエロー着色剤と記載されている）。０．０１ｐｂｗのより小さい量（サンプル５）では、Ｄｉｓｐｅｒｓｅ  Ｙｅｌｌｏｗ２０１のデルタＥ色ずれは、Ｙｅｌｌｏｗ  Ｐａｌｉｏｔｏｌ（商標）Ｋ０９６１ＨＤ（サンプル１および１１）の色ずれとほぼ同等であったが、その値は、その使用量において、残りのサンプルについてのそれぞれの値よりはるかに良好であった。
【実施例３】
【００８４】
様々な黄色着色剤を有するポリフェニレンエーテル組成物についても、屋内蛍光灯をシミュレートするように設計された光試験を用いて、すなわち実施例１のように、長期的なＵＶ安定性の試験を行った。ＰＰＥ組成物についての基本配合は、実施例２のそれと同じであった。これらのサンプルの各々において、一連の黄色着色剤の１つを（ＰＰＥおよびＨＩＰＳの１００重量部に対して）０．０１ｐｂｗまたは０．０３ｐｂｗの量で添加した。それらのサンプルは、先の実施例のように、すなわち諸成分を予めブレンドした後に、約２８２℃〜３０４℃（５４０°Ｆ〜５８０°Ｆ）で押し出すことによって調製された。押出物を５．１ｃｍ×７．６ｃｍ（２インチ×３インチ）の試験板（test plaque）に射出成形した。
【００８５】
先述の較正された分光計を使用して、２〜７日ごと（連続曝露）に試験板に対してデルタＥ試験を行った。板の非模様面(untextured side)を使用して、板を分光計によって読み取った。代表的なサンプルに対する結果を図１にグラフで示す。図に対する凡例において、「低」は、０．０１ｐｂｗの量を示し、「高」は、０．０３ｐｂｗの量を示す。図における曲線の識別を促進するために、曲線は、典型的な７の「ｄＥ」レベルにおいて左から右に向かって、２０１高、１６３低、１１０低、１８３低、１８３高、１１０高、１６３高、２０１低、１３８低および１３８高の順で描かれていることに留意されたい。
【００８６】
図１は、０．０３ｐｂｗのＤｉｓｐｅｒｓｅ  Ｙｅｌｌｏｗ２０１を利用した組成物は、ここでも、４年間の外挿時間（extrapolated time; すなわち５ヶ月間の実際の曝露）後に最良の性能（最も低いデルタＥ）を示したことを証明するものである。したがって、Ｄｉｓｐｅｒｓｅ  Ｙｅｌｌｏｗ２０１をポリ（アリーレンエーテル）組成物に使用することの著しい有利性が、２つの異なる種類のＵＶ評価によって示されたことは明らかである（図１を参照すると、Ｄｉｓｐｅｒｓｅ  Ｙｅｌｌｏｗ２０１に対するデルタＥの初期の、すなわち加速された約０．５から１．５年間における増加は、色群(color set)の「ｂ」値の増加に主に起因するものと思われる。この青色への変化は、黄色化が主たる問題であることを鑑みれば、実質的な欠点であるとは通常見なされない）。
【００８７】
当業者であれば、本発明の範囲から逸脱することなく、本明細書に開示された装置および使用法の双方において可能である変更および追加の実用性を理解するであろう。よって、その範囲は、添付の請求項によってのみ制限されることが理解される。上記に言及された特許、論文および文献のすべてが参照により本明細書に組み込まれる。
【図面の簡単な説明】
【００８８】
【図１】様々なポリ（アリーレンエーテル）組成物についての時間の関数としてのデルタＥ色ずれ値を示すグラフである。
【図１】
2008540731.tif 000017
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
（ａ）ポリ（アリーレンエーテル）樹脂と、
（ｂ）ビニル芳香族樹脂と、
（ｃ）ヒンダードアミン光安定剤と、
（ｄ）紫外光吸収化合物と、
（ｅ）ポリ（アリーレンエーテル）樹脂およびビニル芳香族樹脂の総重量に基づいて約０．１重量％から約２．０重量％の二酸化チタンと
を含む熱可塑性組成物。
【請求項２】
前記ポリ（アリーレンエーテル）樹脂が、ホモポリマーまたはコポリマーであり、ポリ（２，６−ジメチル−１，４−フェニレンエーテル）を含む、請求項１に記載の熱可塑性組成物。
【請求項３】
前記ビニル芳香族樹脂がゴム改質されている、請求項１に記載の熱可塑性組成物。
【請求項４】
前記ヒンダードアミン光安定剤が以下の式の化合物を含む、請求項１に記載の熱可塑性組成物
【化１】
2008540731.tif 000018
（式中、Ａは、アルカンジイル基であり；各々のＲ６は、独立に、１から約８個の炭素を有するアルキル基であり；各々のＺは、独立に、水素、または１から約８個の炭素原子の低級アルキル基であり；単一の芳香族環位置に結合したＲ６基の各々の対は、任意にペンタメチレン基の形態であり得る）。
【請求項５】
前記紫外光吸収化合物が、ベンゾフェノン化合物、ベンゾトリアゾール化合物、およびそれらの組合せからなる群から選択される、請求項１に記載の組成物。
【請求項６】
前記ベンゾフェノン化合物が以下の式を有する、請求項５に記載の組成物
【化２】
2008540731.tif 000019
（式中、Ｒ７およびＲ８は、独立に、ヒドロキシ、１から約１０個の炭素原子を有する直鎖または分枝のアルキル基、または１から約１０個の炭素原子を有するアルコキシ基であり；Ｒ９は、水素、あるいは１つまたは複数のヒドロキシル基で置換されているか、または置換されていない、１から約２５個の炭素原子を有する直鎖または分枝のアルカンの一価または二価の基であり；Ｒ１０は、水素、あるいは１つまたは複数のヒドロキシル基で置換されているか、または置換されていない、１から約２５個の炭素原子を有する直鎖または分枝のアルカンの一価の基であり；
ｆは、０または１であるが、Ｒ９が、水素原子を表す場合常に０であり；ｔは、０、または１から約５の整数であり；ｗは、０、または１から約３の整数である）。
【請求項７】
二酸化チタンが、ポリ（アリーレンエーテル）樹脂およびビニル芳香族樹脂の総重量に基づいて約０．１重量％から約１．０重量％のレベルで存在する、請求項１に記載の組成物。
【請求項８】
少なくとも１つの黄色着色剤を含む、請求項１に記載の組成物。
【請求項９】
（Ｉ）ポリ（アリーレンエーテル）樹脂と、
（ＩＩ）ビニル芳香族樹脂と、
（ＩＩＩ）少なくとも１つの紫外光吸収化合物と、
（ＩＶ）少なくとも１つのメチン着色剤と
を含む熱可塑性組成物。
【請求項１０】
前記メチン着色剤が、メチン官能基が、アルキル、シクロアルキル、ヒドロキシ、アルコキシ、ハロゲン、アリール、ビフェニル、アゾ、シアノ、エステル、ナフチル、イミンおよびアニリノからなる群から選択される少なくとも１つの他の置換されているかまたは非置換の化学基に結合した化合物を含む、請求項９に記載の組成物。
【請求項１１】
前記メチン着色剤が、Ｄｉｓｐｅｒｓｅ  Ｙｅｌｌｏｗ２０１（Ｍａｃｒｏｌｅｘ  Ｙｅｌｌｏｗ  ６Ｇ）、Ｐｉｇｍｅｎｔ  Ｙｅｌｌｏｗ１０１、Ｄｉｓｐｅｒｓｅ  Ｙｅｌｌｏｗ３１、Ｄｉｓｐｅｒｓｅ  Ｙｅｌｌｏｗ６１、Ｓｏｌｖｅｎｔ  Ｙｅｌｌｏｗ９３、Ａｍａｐｌａｓｔ  ＹｅｌｌｏｗＧ７、Ｂａｓｉｃ  Ｙｅｌｌｏｗ１１、Ｂａｓｉｃ  Ｙｅｌｌｏｗ１２、Ｂａｓｉｃ  Ｙｅｌｌｏｗ２１、Ｓｏｌｖｅｎｔ  Ｙｅｌｌｏｗ７９、Ｓｏｌｖｅｎｔ  Ｙｅｌｌｏｗ１４５、Ｓｏｌｖｅｎｔ  Ｙｅｌｌｏｗ１４７、Ｓｏｌｖｅｎｔ  Ｙｅｌｌｏｗ１６８、Ｓｏｌｖｅｎｔ  Ｙｅｌｌｏｗ１６９、Ｓｏｌｖｅｎｔ  Ｙｅｌｌｏｗ１７０、Ｓｏｌｖｅｎｔ  Ｙｅｌｌｏｗ１７１、Ｐｉｇｍｅｎｔ  Ｙｅｌｌｏｗ１１７、およびそれらのいずれかを含む組合せからなる群から選択される、請求項９に記載の組成物。
【請求項１２】
前記メチン着色剤が以下の式を有する、請求項９に記載の組成物
【化３】
2008540731.tif 000020
（式中、各々のＡおよびＢは、独立に、酸素またはＣ（ＣＮ）２であり；各々のＲおよびＲ’は、独立に、アルキル、シクロアルキル、ヒドロキシ、アルコキシ、ハロゲン、アリール、ビフェニル、アゾおよびシアノからなる群から選択される少なくとも１つの置換されているかまたは非置換の基であり；ｘは、１または０である）。
【請求項１３】
前記メチン化合物が、前記ポリ（アリーレンエーテル）樹脂および前記ビニル芳香族樹脂の１００部に対して少なくとも約０．０１５重量部のレベルで存在する、請求項９に記載の組成物。
【請求項１４】
請求項９に記載の組成物から成形される熱可塑性物品。
【請求項１５】
請求項１に記載の組成物から成形される熱可塑性物品。